(57)【特許請求の範囲】
【請求項１】
第１粘着剤層と、
前記第１粘着剤層の厚み方向一方面に配置されるハードコート層と、
前記ハードコート層の厚み方向一方面に配置される透明導電層と、
前記ハードコート層の厚み方向一方面に、前記透明導電層を被覆するように配置される第２粘着剤層とを備え、
前記厚み方向に直交する第１方向において、前記ハードコート層の両端面のそれぞれが、前記第１粘着剤層の両端面のそれぞれに対して内側に配置され、かつ、前記第２粘着剤層の両端面のそれぞれに対して内側に配置されていることを特徴とする、粘着剤層付き透明導電性シート。
【請求項２】
前記第２粘着剤層が、前記第１方向における前記ハードコート層の両端面に接触していることを特徴とする、請求項１に記載の粘着剤層付き透明導電性シート。
【請求項３】
前記第１方向および前記厚み方向に直交する第２方向における両端部が互いに近づくように折り曲げ可能であることを特徴とする、請求項１または２に記載の粘着剤層付き透明導電性シート。
【請求項４】
請求項１〜３のいずれか一項に記載の粘着剤層付き透明導電性シートと、
前記粘着剤層付き透明導電性シートの厚み方向一方面に配置される光学部材と
を備えることを特徴とする、タッチセンサ。
【請求項５】
請求項４に記載のタッチセンサと、
前記タッチセンサの厚み方向他方面に配置される画像表示部材と
を備えることを特徴とする、画像表示装置。
【発明の詳細な説明】
【技術分野】
【０００１】
本発明は、粘着剤層付き透明導電性シート、タッチセンサおよび画像表示装置に関する。
【背景技術】
【０００２】
従来、接着剤層、分離層、電極パターン層、および、粘着剤層を厚み方向に順に備えるタッチセンサ積層体が提案されている（例えば、下記特許文献１参照。）。
【０００３】
特許文献１では、粘着剤層の両端面のそれぞれ、分離層の両端面のそれぞれ、および、接着剤層の両端面のそれぞれは、厚み方向に投影したときに、一致する。なお、タッチセンサ積層体は、通常、上記した両端面の一端を互いに連結する第１端面と、上記した両端面の他端を互いに連結する第２端面とを有する。
【先行技術文献】
【特許文献】
【０００４】
【特許文献１】特開２０１９−３６５３号公報
【発明の概要】
【発明が解決しようとする課題】
【０００５】
しかるに、タッチセンサ積層体の用途および目的によっては、タッチセンサ積層体が第１端面および第２端面が近づくように撓む場合がある。その場合に、分離層の両端面に応力が集中し易く、これに起因して分離層が損傷し易いという不具合がある。
【０００６】
本発明は、ハードコート層の両端面の損傷を抑制できる粘着剤層付き透明導電性シート、タッチセンサおよび画像表示装置を提供する。
【課題を解決するための手段】
【０００７】
本発明（１）は、第１粘着剤層と、前記第１粘着剤層の厚み方向一方面に配置されるハードコート層と、前記ハードコート層の厚み方向一方面に配置される透明導電層と、前記ハードコート層の厚み方向一方面に、前記透明導電層を被覆するように配置される第２粘着剤層とを備え、前記厚み方向に直交する第１方向において、前記ハードコート層の両端面のそれぞれが、前記第１粘着剤層の両端面のそれぞれに対して内側に配置され、かつ、前記第２粘着剤層の両端面のそれぞれに対して内側に配置されている、粘着剤層付き透明導電性シートを含む。
【０００８】
この粘着剤層付き透明導電性シートは、ハードコート層における両端面の、厚み方向および第１方向に直交する第２方向一端を互いに連結する第１端面、および、第２方向他端を互いに連結する第２端面が近づくように、ハードコート層が撓み、ハードコート層の両端面に応力が集中しても、ハードコート層の両端面の外側近傍の第１粘着剤層および第２粘着剤層が応力を分散できる。そのため、ハードコート層の両端面の損傷を抑制できる。
【０００９】
本発明（２）は、前記第２粘着剤層が、前記第１方向における前記ハードコート層の両端面に接触している、（１）に記載の粘着剤層付き透明導電性シートを含む。
【００１０】
この粘着剤層付き透明導電性シートでは、第２粘着剤層が、第１方向におけるハードコート層の両端面に接触しているので、ハードコート層の両端面の損傷を有効に抑制できる。
【００１１】
本発明（３）は、前記第１方向および前記厚み方向に直交する第２方向における両端部が互いに近づくように折り曲げ可能である、（１）または（２）に記載の粘着剤層付き透明導電性シートを含む。
【００１２】
この粘着剤層付き透明導電性シートは、折り曲げ可能であるので、取扱性に優れる。しかも、この粘着剤層付き透明導電性シートでは、第２方向における両端部が互いに近づくように折り曲げ可能であるので、第２方向における両端部が互いに近づくように折り曲げても、ハードコート層の両端面の外側近傍の第１粘着剤層および第２粘着剤層が応力を分散できる。そのため、この粘着剤層付き透明導電性シートは、取扱性に優れながら、信頼性にも優れる。
【００１３】
本発明（４）は、（１）〜（３）のいずれか一項に記載の粘着剤層付き透明導電性シートと、前記粘着剤層付き透明導電性シートの厚み方向一方面に配置される光学部材とを備える、タッチセンサを含む。
【００１４】
このタッチセンサは、ハードコート層の両端面の損傷を抑制できる。
【００１５】
本発明（５）は、（４）に記載のタッチセンサと、前記タッチセンサの厚み方向他方面に配置される画像表示部材とを備える、画像表示装置を含む。
【００１６】
この画像表示装置は、ハードコート層の両端面の損傷を抑制できる。
【発明の効果】
【００１７】
本発明の粘着剤層付き透明導電性シート、タッチセンサおよび画像表示装置は、ハードコート層の両端面の損傷を抑制できる。
【図面の簡単な説明】
【００１８】
【図１】図１は、本発明のタッチセンサの一実施形態の平面図である。
【図２】図２は、図１に示すタッチセンサのＸ−Ｘ線に沿う断面図である。
【図３】図３Ａ〜図３Ｂは、図２に示すタッチセンサの製造工程図であり、図３Ａが、光学積層体と、支持剥離積層体で支持されたハードコート層および透明導電層とを準備する工程、図３Ｂが、光学積層体を、ハードコート層および透明導電層に貼着する工程を示す。
【図４】図４Ａ〜図４Ｂは、画像表示装置の製造工程図であり、図４Ａが、支持剥離積層体を剥離したハードコート層、透明導電層、第２粘着剤層および光学部材と、画像表示部材とを準備する工程、図４Ｂが、画像表示部材を、第１粘着剤層を介して、ハードコート層に貼着する工程を示す。
【図５】図５は、図２に示すタッチセンサの変形例（粘着剤層付き透明導電性シートの両端部に凹部が形成される態様）の断面図である。
【図６】図６は、図４Ｂに示す画像表示装置の変形例（粘着剤層付き透明導電性シートの両端部に凹部が形成される態様）の断面図である。
【図７】図７は、実施例および比較例における導電テープが貼着された粘着剤層付き透明導電性シートの平面図である。
【図８】図８Ａ〜図８Ｃは、実施例の粘着剤層付き透明導電性シートの第１方向に沿う工程断面図である。図８Ａが、支持剥離積層体により支持されるハードコート層および透明導電層と、第２剥離層に支持される第２粘着剤層とである。図８Ｂが、支持基材付き積層体である。図８Ｃが、粘着剤層付き透明導電性シートである。
【図９】図９Ａ〜図９Ｃは、実施例の粘着剤層付き透明導電性シートの第２方向に沿う工程断面図である。図９Ａが、支持剥離積層体により支持されるハードコート層および透明導電層と、第２剥離層に支持される第２粘着剤層とである。図９Ｂが、支持基材付き積層体である。図９Ｃが、粘着剤層付き透明導電性シートである。
【図１０】図１０Ａ〜図１０Ｃは、比較例の粘着剤層付き透明導電性シートの第１方向に沿う工程断面図である。図１０Ａが、支持剥離積層体により支持されるハードコート層および透明導電層と、第２剥離層に支持される第２粘着剤層とである。図１０Ｂが、支持基材付き積層体である。図１０Ｃが、粘着剤層付き透明導電性シートである。
【図１１】図１１は、屈曲後の粘着剤層付き透明導電性シートの断面図である。
【発明を実施するための形態】
【００１９】
＜一実施形態＞
本発明の粘着剤層付き透明導電性シートおよびタッチセンサの一実施形態を図１〜図４Ｂを参照して説明する。
【００２０】
図１では、ハードコート層４（後述）の外形を隠れ線および実線の両方で示す。図１〜図４Ｂでは、層構成および位置関係を明確に示すために、厚み、長さ等は、適宜誇張して描画されている。
【００２１】
図１〜図２に示すように、タッチセンサ１は、厚み方向に直交する面方向に延びる形状を有する。なお、面方向は、第１方向およびそれに直交する第２方向を含む。タッチセンサ１は、例えば、平面視（厚み方向に投影した投影面と同義）において、略矩形状を有する。タッチセンサ１は、第１方向において互いに間隔が隔てられる両端部１６と、両端部１６の第２方向一端部を互いに連結する第１端部１７と、両端部１６の第２方向他端部を互いに連結する第２端部１８とを一体的に有する。両端部１６と、第１端部１７および第２端部１８は、後述するマージン領域９２を構成する。なお、このタッチセンサ１は、第１端部１７および第２端部１８が互いに近づくように、折り曲げ可能である。なお、タッチセンサ１を上記したように折り曲げる場合には、折り曲げ線は、第１方向に沿う。
【００２２】
タッチセンサ１は、粘着剤層付き透明導電性シート２と、光学部材８とを備える。粘着剤層付き透明導電性シート２の平面視形状は、タッチセンサ１のそれと同一である。すなわち、粘着剤層付き透明導電性シート２は、面方向に延びる略平板形状を有する。粘着剤層付き透明導電性シート２は、第１粘着剤層３と、ハードコート層４と、透明導電層５と、第２粘着剤層６とを備える。また、タッチセンサ１は、仮想線で示す剥離層７をさらに備える。
【００２３】
第１粘着剤層３は、第１感圧接着剤層である。第１粘着剤層３は、面方向に延びる略平板形状を有する。詳しくは、第１粘着剤層３は、断面視略矩形状を有する。第１粘着剤層３は、厚み方向他方面３１と、他方面３１の厚み方向一方側に配置される厚み方向一方面３２と、他方面３１の第１方向一端縁および一方面３２の第１方向一端縁を連結し、他方面３１の第１方向他端縁および一方面３２の第１方向他端縁を連結する両端面３３とを有する。第１粘着剤層３の他方面３１および一方面３２は、平行する。第１粘着剤層３の他方面３１および一方面３２は、いずれも、面方向に沿う平坦面である。第１粘着剤層３の両端面３３は、第１方向における両外側面である。両端面３３は、タッチセンサ１における第１端部１７および第２端部１８ではなく、タッチセンサ１における両端部１６に配置される。第１粘着剤層３の両端面３３は、厚み方向に延びる。第１粘着剤層３の材料としては、特に限定されず、例えば、アクリル系粘着剤、エポキシ系粘着剤、シリコーン系粘着剤、ウレタン系粘着剤などの粘着剤（感圧接着剤）が挙げられる。
【００２４】
第１粘着剤層３の２５℃における引張弾性率Ｅは、例えば、０．０５ＭＰａ以上、好ましくは、０．１０ＭＰａ以上であり、また、例えば、５０ＭＰａ以下、好ましくは、１ＭＰａ以下である。第１粘着剤層３の引張弾性率Ｅが上記した下限以上、上記した上限以下であれば、ハードコート層４の両端面４３における損傷を有効に抑制できる。引張弾性率Ｅの測定方法は、後の実施例に記載する。また、第２粘着剤層６の引張弾性率Ｅの測定方法は、上記と同様である。
【００２５】
第１粘着剤層３の２５℃におけるせん断貯蔵弾性率Ｇ’は、例えば、０．０２ＭＰａ以上、好ましくは、０．０４ＭＰａ以上であり、また、例えば、５ＭＰａ以下、好ましくは、０．４ＭＰａ以下である。第１粘着剤層３のせん断貯蔵弾性率Ｇ’が上記した下限以上、上記した上限以下であれば、ハードコート層４の両端面４３における損傷を有効に抑制できる。せん断貯蔵弾性率Ｇ’の測定方法は、後の実施例に記載する。また、第２粘着剤層６のせん断貯蔵弾性率Ｇ’の測定方法は、上記と同様である。
【００２６】
第１粘着剤層３の全光線透過率は、例えば、８０％以上、好ましくは、８５％以上、より好ましくは、９０％以上であり、また、例えば、１００％以下である。第１粘着剤層３の厚みは、例えば、１μｍ以上、好ましくは、５μｍ以上であり、また、例えば、５０μｍ以下、好ましくは、２５μｍ以下である。
【００２７】
ハードコート層４は、次に説明する透明導電層５を厚み方向他方側から保護しつつ支持する裏打ち層である。ハードコート層４は、第１粘着剤層３の一方面３２に配置されている。具体的には、ハードコート層４は、第１粘着剤層３の厚み方向一方面３２において、両端面３３より第１方向の内側の領域に接触している。ハードコート層４は、面方向に延びる略平板形状を有する。ハードコート層４は、断面視略矩形状を有する。ハードコート層４は、厚み方向他方面４１と、他方面４１の厚み方向一方側に配置される一方面４２と、他方面４１の第１方向一端縁をおよび一方面４２の第１方向一端縁を連結し、他方面４１の第１方向他端縁および一方面４２の第１方向他端縁を連結する両端面４３とを有する。ハードコート層４の他方面４１は、第１粘着剤層３の一方面３２における両端面３３より第１方向の内側の領域に接触している。ハードコート層４の一方面４２は、第１粘着剤層３の一方面３２に平行する平坦面である。ハードコート層４の両端面４３は、第１方向における外側面である。ハードコート層４の一方面４２は、タッチセンサ１における第１端部１７および第２端部１８ではなく、タッチセンサ１における両端部１６に配置される。ハードコート層４の両端面４３のそれぞれは、第１方向において、第１粘着剤層３の両端面３３のそれぞれより、内側に配置されている。
【００２８】
ハードコート層４の材料としては、例えば、アクリル樹脂（ウレタンアクリレートを含む）などの透明樹脂を含有する透明組成物（ハードコート組成物）が挙げられる。このような樹脂組成物は、例えば、特開２０１９−３１０４１号公報などに詳述される。
【００２９】
ハードコート層４の２５℃における引張弾性率Ｅは、例えば、０．１ＧＰａ以上、好ましくは、１ＧＰａ以上であり、また、例えば、４ＧＰａ以下、好ましくは、３ＧＰａ以下である。ハードコート層４の引張弾性率Ｅが上記した下限以上であれば、透明導電層５を確実に補強できる。ハードコート層４の引張弾性率Ｅが上記した上限以下であれば、ハードコート層４の全体の損傷を抑制できる。
【００３０】
第１方向において、ハードコート層４の両端面４３のそれぞれと、第１粘着剤層３の両端面３３のそれぞれとの距離Ｌ１は、例えば、０．１ｍｍ以上、好ましくは、０．２ｍｍ以上であり、また、例えば、０．５ｍｍ以下である。距離Ｌ１が上記した下限以上あれば、ハードコート層４の両端面４３の損傷を有効に抑制できる。距離Ｌ１が上記した上限以下であれば、第１粘着剤層３の面積に対するハードコート層４の面積を大きくでき、そのため、タッチセンサ１における単位面積における、ハードコート層４の一方面４２に配置される透明導電層５の配置面積の割合を高くできる。
【００３１】
ハードコート層４の厚みは、例えば、０．５μｍ以上、好ましくは、２μｍ以上であり、また、例えば、１０μｍ以下、好ましくは、５μｍ以下である。ハードコート層４の厚みに対する第１粘着剤層３の厚みの比は、例えば、０．１以上、好ましくは、１以上であり、また、例えば、５０以下、好ましくは、１０以下である。ハードコート層４の厚みおよび／または比が上記した下限以上であれば、ハードコート層４の両端面４３の損傷を有効に抑制できる。ハードコート層４の厚みおよび／または比が上記した上限以下であれば、タッチセンサ１における単位面積における、ハードコート層４の一方面４２に配置される透明導電層５の配置面積の割合を高くできる。
【００３２】
透明導電層５は、ハードコート層４の厚み方向一方面に配置されている。透明導電層５は、透明電極５１、および、引き回し配線５２を含む。透明電極５１は、ハードコート層４の一方面４２における両端部１６、第１端部１７および第２端部１８より内側の表示領域９１に接触している。つまり、透明電極５１は、透明導電層５における表示領域９１を構成する。透明電極５１は、面方向に互いに間隔を隔てて配置されている。引き回し配線５２は、透明電極５１の端部（図示せず）に連続しており、ハードコート層４の厚み方向一方面における両端部１６、第１端部１７および第２端部１８に位置するマージン領域９２に接触している。引き回し配線５２は、透明導電層５におけるマージン領域９２を構成する。なお、マージン領域９２は、平面視において、ハードコート層４の両端面４３を包含する（重なる）。透明電極５１および引き回し配線５２のそれぞれは、断面視略矩形状を有する。なお、引き回し配線５２の厚み方向一方面には、図示しない金属層が設けられてもよい。
【００３３】
透明導電層５の材料としては、例えば、金属酸化物が挙げられ、好ましくは、インジウム−スズ複合酸化物（ＩＴＯ）などのインジウム含有酸化物などが挙げられる。透明導電層５の表面抵抗は、例えば、１５０Ω／□以下、例えば、１Ω／□以上である。透明導電層５の全光線透過率は、例えば、８０％以上、好ましくは、８５％以上、より好ましくは、９０％以上であり、また、例えば、１００％以下である。透明導電層５の厚みは、例えば、１０ｎｍ以上であり、また、例えば、２００ｎｍ以下、好ましくは、１００ｎｍ以下、より好ましくは、７５ｎｍ以下である。
【００３４】
第２粘着剤層６は、第２感圧接着剤層である。第２粘着剤層６は、ハードコート層４および透明導電層５を被覆する。第２粘着剤層６は、面方向に延びる。第２粘着剤層６は、厚み方向他方面６１と、他方面６１の厚み方向一方側に配置される厚み方向一方面６２と、他方面６１の第１方向一端縁および一方面６２の第１方向一端縁を連結し、他方面６１の第１方向他端縁および一方面６２の第１方向他端縁を連結する両端面６３とを有する。
【００３５】
第２粘着剤層６の他方面６１は、ハードコート層４および透明導電層５の形状に追従する形状を有する。具体的には、他方面６１は、透明導電層５の厚み方向一方面と、透明導電層５の側面と、透明導電層５の周囲におけるハードコート層４の一方面４２と、ハードコート層４の両端面４３と、ハードコート層４の周囲における第１粘着剤層３の一方面３２とに接触する。
【００３６】
第２粘着剤層６の一方面６２は、ハードコート層４の一方面４２に平行する平坦面である。
【００３７】
第２粘着剤層６の両端面６３は、第１方向における両側面である。第２粘着剤層６の両端面６３は、タッチセンサ１における第１端部１７および第２端部１８ではなく、タッチセンサ１における両端部１６に配置される。第２粘着剤層６の両端面６３は、第１方向両外側に露出している。第２粘着剤層６の両端面６３のそれぞれは、第１粘着剤層３の両端面３３のそれぞれに対して一致している。そのため、第２粘着剤層６の両端面６３のそれぞれは、ハードコート層４の両端面４３のそれぞれに対して外側に配置されている。換言すれば、ハードコート層４の両端面４３のそれぞれは、第２粘着剤層６の両端面６３のそれぞれに対して内側に配置されている。
【００３８】
第２粘着剤層６の材料、引張弾性率Ｅ、せん断貯蔵弾性率Ｇ’、全光線透過率、厚み等は、第１粘着剤層３のそれらと同一である。なお、ハードコート層４の厚みに対する第２粘着剤層６の厚みの比は、例えば、０．１以上、好ましくは、１以上であり、また、例えば、５０以下、好ましくは、１０以下である。ハードコート層４の厚みに対する、第１粘着剤層３および第２粘着剤層６の総厚みの比は、例えば、０．１以上、好ましくは、１以上であり、また、例えば、１００以下、好ましくは、２０以下である。第１粘着剤層３の厚みに対する第２粘着剤層６の比は、例えば、０．１以上、好ましくは、０．３以上であり、また、例えば、１０以下、好ましくは、３以下である。上記した厚みおよび／または比が、上記した範囲にあれば、ハードコート層４の両端面４３の損傷を有効に抑制できる。なお、第２粘着剤層６の厚みは、第２粘着剤層６の一方面６２と、ハードコート層４の一方面４２との間の距離である。
【００３９】
第１方向において、第２粘着剤層６の両端面６３のそれぞれと、ハードコート層４の両端面４３のそれぞれとの距離Ｌ２は、上記した距離Ｌ１と同一である。距離Ｌ２が上記した下限以上であれば、ハードコート層４の両端面４３の損傷を有効に抑制できる。距離Ｌ２が上記した上限以下であれば、第２粘着剤層６をハードコート層４に対する塗布（後述）などによって形成する場合でも、第２粘着剤層６の両端面６３のそれぞれを、ハードコート層４の両端面４３のそれぞれに対して外側に確実に配置させることができる。
【００４０】
図２の仮想線で示される剥離層７は、第１粘着剤層３の他方面３１に配置されている。具体的には、剥離層７は、第１粘着剤層３の他方面３１全面に接触している。剥離層７としては、例えば、公知の剥離ライナーなどが挙げられる。
【００４１】
粘着剤層付き透明導電性シート２の厚みは、例えば、３μｍ以上、好ましくは、１０μｍ以上であり、また、例えば、１００μｍ以下、好ましくは、５０μｍ以下である。
【００４２】
光学部材８は、偏光板９と、第３粘着剤層１０と、隠蔽層１１と、透明保護部材１２とを備える。
【００４３】
偏光板９は、面方向に延びる略平板形状を有する。偏光板９は、平面視において、粘着剤層付き透明導電性シート２と同一の外形形状を有する。偏光板９は、粘着剤層付き透明導電性シート２の厚み方向一方面に配置されている。詳しくは、偏光板９は、第２粘着剤層６の一方面６２全面に接触する。偏光板９は、第２粘着剤層６を介して、ハードコート層４および透明導電層５に粘着（感圧接着）する。偏光板９の全光線透過率は、例えば、３０％以上、好ましくは、３５％以上、より好ましくは、４０％以上であり、また、例えば、５０％以下である。偏光板９の厚みは、例えば、１μｍ以上、例えば、１００μｍ以下である。
【００４４】
第３粘着剤層１０は、面方向に延びる略平板形状を有する。第３粘着剤層１０は、偏光板９の厚み方向一方面に配置されている。第３粘着剤層１０は、偏光板９の厚み方向一方面全面に接触している。第３粘着剤層１０の材料、引張弾性率Ｅ、せん断貯蔵弾性率Ｇ’、全光線透過率、厚み等は、第１粘着剤層３のそれらと同一である。
【００４５】
隠蔽層１１は、タッチセンサ１において、ユーザが厚み方向一方側から引き回し配線５２を視認することを避ける層である。隠蔽層１１は、マージン領域９２における第３粘着剤層１０の厚み方向一方面に配置されている。要するに、タッチセンサ１では、厚み方向に投影したときに、隠蔽層１１と重複する領域がマージン領域９２であり、重複しない領域が表示領域９１である。隠蔽層１１の厚み方向一方面は、表示領域９１における第３粘着剤層１０の厚み方向一方面と面一である。隠蔽層１１の材料としては、例えば、黒色成分および樹脂を含む組成物などが挙げられる。隠蔽層１１の全光線透過率は、例えば、１０％以下、好ましくは、５％以下であり、また、例えば、０．０００１％以上である。隠蔽層１１の厚みは、例えば、０．５μｍ以上、例えば、５０μｍ以下である。
【００４６】
透明保護部材１２は、面方向に延びる略平板形状を有する。透明保護部材１２は、偏光板９の厚み方向一方面および隠蔽層１１の厚み方向一方面に配置されている。詳しくは、透明保護部材１２は、表示領域９１における第３粘着剤層１０の厚み方向一方面と、マージン領域９２における隠蔽層１１の厚み方向一方面とに接触している。表示領域９１では、透明保護部材１２は、第３粘着剤層１０を介して偏光板９に粘着（感圧接着）している。透明保護部材１２の材料として、透明性および優れた機械強度を有すれば、特に限定されず、例えば、ガラス、樹脂（例えば、ポリイミド樹脂、アクリル樹脂など）などが挙げられる。透明保護部材１２の全光線透過率は、例えば、８０％以上、好ましくは、８５％以上、より好ましくは、９０％以上であり、また、例えば、１００％以下である。透明保護部材１２の厚みは、例えば、１０μｍ以上、例えば、２００μｍ以下である。
【００４７】
光学部材８の厚みは、例えば、５０μｍ以上、好ましくは、１００μｍ以上であり、また、例えば、３００μｍ以下、好ましくは、２００μｍ以下である。
【００４８】
このタッチセンサ１を得るには、図３Ａに示すように、まず、支持基材１３と第３剥離層９３とを有する支持剥離積層体９５を準備する。
【００４９】
支持基材１３は、面方向に延びる略平板形状を有する。支持基材１３の材料としては、例えば、金属、樹脂などが挙げられ、好ましくは、樹脂、より好ましくは、ポリエステル樹脂（ＰＥＴなど）が挙げられる。支持基材１３の厚みは、例えば、８μｍ以上、好ましくは、５０μｍ以上であり、また、例えば、５００μｍ以下、好ましくは、２５０μｍ以下である。
【００５０】
第３剥離層９３は、支持基材１３の厚み方向一方面に配置されている。具体的には、第３剥離層９３は、支持基材１３の厚み方向一方面の全部に接触している。第３剥離層９３の材料としては、例えば、フッ素樹脂、シリコーン樹脂、オイルなどが挙げられる。第３剥離層９３の厚みは、例えば、０．０１μｍ以上、好ましくは、０．５μｍ以上であり、また、例えば、１０μｍ以下、好ましくは、５μｍ以下である。
【００５１】
なお、支持剥離積層体９５に代えて、表面が剥離処理された支持基材１３を用いることもできる。
【００５２】
次いで、例えば、支持剥離積層体９５の厚み方向一方面（第３剥離層９３の厚み方向一方面）に、透明組成物を塗布（スクリーン印刷など）して、ハードコート層４を形成する。なお、ハードコート層４は、支持剥離積層体９５の厚み方向一方面の全部に接触している。次いで、スパッタリングおよびエッチングにより、透明導電層５を、透明電極５１および引き回し配線５２を有するパターンで、ハードコート層４の一方面４２に形成する。
【００５３】
別途、第２粘着剤層６と、光学部材８（偏光板９、第３粘着剤層１０、隠蔽層１１および透明導電層５）とを備える光学積層体１４を準備する。好ましくは、光学積層体１４は、第２粘着剤層６と、光学部材８とからなる。なお、光学積層体１４において、第２粘着剤層６の他方面６１は、一方面６２に平行する平坦面である。
【００５４】
その後、必要により、図示しないフレキシブル配線板の端子と引き回し配線５２の端部とを電気的に接続する。
【００５５】
続いて、図３Ａの矢印および図３Ｂに示すように、光学積層体１４の第２粘着剤層６を、透明導電層５、および、その周囲のハードコート層４に対して圧着（感圧接着）する。すると、第２粘着剤層６の他方面６１が、ハードコート層４および透明導電層５の形状に追従する。これにより、支持剥離積層体９５と、ハードコート層４と、透明導電層５と、光学積層体１４（第２粘着剤層６および光学部材８）とを有する支持基材付き積層体１５を得る。
【００５６】
その後、図３Ｂの仮想線で示すように、支持基材付き積層体１５における支持剥離積層体９５を、ハードコート層４の他方面４１から、剥離する（引き剥がす）。
【００５７】
その後、図３Ｂの太線矢印で示すように、他方面３１が剥離層７によって支持された第１粘着剤層３を、ハードコート層４の他方面４１、および、ハードコート層４の第１方向両外側における第２粘着剤層６の他方面６１に圧着（感圧接着）する。
【００５８】
これにより、図２に示す粘着剤層付き透明導電性シート２を得る。
【００５９】
次に、タッチセンサ１を備える画像表示装置を図４Ａ〜図４Ｂを参照して説明する。
【００６０】
図４Ｂに示すように、画像表示装置７０は、タッチセンサ１と、画像表示部材７５とを、厚み方向他方側に向かって順に備える。好ましくは、画像表示装置７０は、タッチセンサ１と、画像表示部材７５とからなる。
【００６１】
画像表示装置７０における粘着剤層付き透明導電性シート２は、剥離層７（図２参照）を備えず、第１粘着剤層３と、ハードコート層４と、透明導電層５と、第２粘着剤層６とのみからなる。
【００６２】
画像表示部材７５は、厚み方向に投影したときに、タッチセンサ１における少なくとも表示領域９１と重なる。画像表示部材７５は、第１粘着剤層３の他方面３１に配置されている。詳しくは、画像表示部材７５は、第１粘着剤層３の他方面３１全面に接触している。画像表示部材７５は、第１粘着剤層３を介してハードコート層４に粘着（感圧接着）する。画像表示部材７５は、面方向に延びる略平板形状を有する。画像表示部材７５としては、例えば、有機ＥＬ（エレクトロルミネッセンス）表示装置（ＯＬＥＤ）、液晶表示装置（ＬＣＤ）などが挙げられる。画像表示部材７５の厚みは、例えば、１μｍ以上、例えば、１００μｍ以下である。
【００６３】
この画像表示装置７０を製造するには、図３Ｂの実線で示すように、支持基材付き積層体１５を作製し、続いて、図３Ｂの仮想線で示すように、支持剥離積層体９５を、支持基材付き積層体１５のハードコート層４の他方面４１から剥離する。これにより、図４Ａに示すように、ハードコート層４の他方面４１を厚み方向他方側に露出させる。
【００６４】
その後、画像表示部材７５を、第１粘着剤層３を介して、ハードコート層４の他方面４１、および、ハードコート層４の第１方向両外側における第２粘着剤層６の他方面６１に圧着（感圧接着、貼着）する。つまり、画像表示部材７５を第１粘着剤層３の他方面３１に接触させる。
【００６５】
これにより、画像表示部材７５と、タッチセンサ１とを備える画像表示装置７０を得る。
【００６６】
（一実施形態の作用効果）
この粘着剤層付き透明導電性シート２では、図２に示すように、第１方向において、ハードコート層４の両端面４３のそれぞれが、第１粘着剤層３の両端面３３のそれぞれに対して内側に配置され、かつ、第２粘着剤層６の両端面６３のそれぞれに対して内側に配置されている。
【００６７】
しかるに、図１０Ｃで示す比較例１のように、第１方向において、ハードコート層４の両端面４３のそれぞれが、第１粘着剤層３の両端面３３のそれぞれに一致する場合には、図１１に示すように、粘着剤層付き透明導電性シート２を含むタッチセンサ１が第１端部１７および第２端部１８が近づくように撓むときや、折り曲げられるとき（タッチセンサ１の第１方向に沿う折り目（具体的には、図７におけるＸ−Ｘ線に沿う折り目）が形成されるように、折り曲げられるとき）に、ハードコート層４の両端面４３に応力が集中する。そうすると、第１粘着剤層３および第２粘着剤層６において、ハードコート層４の両端面４３と厚み方向において重なる部分と、その部分より第１方向にわずか内側に配置される内側近傍部分とで、上記した応力を緩和できるが、それには限界がある。
【００６８】
しかし、この一実施形態では、図２に示すように、上記した重なる部分、および、内側近傍部分に加え、外側近傍部分（ハードコート層４の両端面４３より外側に位置する第１粘着剤層３および第２粘着剤層６）が協働して、ハードコート層４の両端面４３にかかる応力を十分に緩和できる。そのため、ハードコート層４の両端面４３の損傷を抑制できる。
【００６９】
この粘着剤層付き透明導電性シート２は、折り曲げ可能であるので、取扱性に優れる。しかも、この粘着剤層付き透明導電性シート２では、第２方向における両端面が互いに近づくように折り曲げ可能であるので、第２方向における第１端部１７および第２端部１８が互いに近づくように折り曲げても、ハードコート層４の両端面４３の外側近傍の第１粘着剤層３および第２粘着剤層６が応力を分散できる。そのため、この粘着剤層付き透明導電性シート２は、取扱性に優れながら、信頼性にも優れる。
【００７０】
＜変形例＞
以下の各変形例において、上記した一実施形態と同様の部材および工程については、同一の参照符号を付し、その詳細な説明を省略する。また、各変形例は、特記する以外、一実施形態態と同様の作用効果を奏できる。さらに、一実施形態およびその変形例を適宜組み合わせることができる。
【００７１】
図５に示すタッチセンサ１における粘着剤層付き透明導電性シート２、および、図６に示す画像表示装置７０における粘着剤層付き透明導電性シート２では、いずれも、ハードコート層４の両端面４３が、第１粘着剤層３および第２粘着剤層６から、第１方向両外側に向かって露出している。つまり、ハードコート層４の両端面４３と、第１粘着剤層３における両端部１６の一方面３２、および、第２粘着剤層６における両端部１６の他方面６３とによって、外部に通じる凹部８０が形成されている。凹部８０は、第１方向において、第１粘着剤層３の両端面３３、および、第２粘着剤層６の両端面６３から、内側に向かって窪む。
【００７２】
好ましくは、図２に示す粘着剤層付き透明導電性シート２および図４Ｂに示す画像表示装置７０のように、第２粘着剤層６の他方面６１が、第１方向におけるハードコート層４の両端面４３に接触している。この構成であれば、ハードコート層４の両端面４３に接触する第２粘着剤層６が、ハードコート層４の両端面４３にかかる応力を十分に緩和できる。そのため、ハードコート層４の両端面４３の損傷を有効に抑制できる。
【００７３】
また、粘着剤層付き透明導電性シート２は、タッチセンサ１や画像表示部材７５に備えられるが、例えば、図示しないが、第２粘着剤層６の一方面６２に別の剥離層（図示せず）を配置して、粘着剤層付き透明導電性シート２として単独使用することができる。つまり、この粘着剤層付き透明導電性シート２は、それ単独で使用可能であり、産業上利用可能なデバイスである。
【００７４】
別の変形例では、図８Ｃに示すように、透明導電層５は、透明電極５１および引き回し配線５２のパターンを有さず、ハードコート層４の一方面４２の全部に配置されていてもよい。
【実施例】
【００７５】
以下に調製例、実施例および比較例を示し、本発明をさらに具体的に説明する。なお、本発明は、何ら実施例および比較例に限定されない。また、以下の記載において用いられる配合割合（割合）、物性値、パラメータなどの具体的数値は、上記の「発明を実施するための形態」において記載されている、それらに対応する配合割合（割合）、物性値、パラメータなど該当記載の上限（「以下」、「未満」として定義されている数値）または下限（「以上」、「超過」として定義されている数値）に代替することができる。
【００７６】
［粘着シートの調製］
以下の粘着シートＡ〜粘着シートＣのそれぞれを調製した。
【００７７】
［粘着シートＡ］
攪拌羽根、温度計、窒素ガス導入管、冷却器を備えた４つ口フラスコに、ブチルアクリレート（ＢＡ）９９質量部、４−ヒドロキシブチルアクリレート（ＨＢＡ）１質量部を仕込んで、モノマー混合物を調製した。
【００７８】
さらに、モノマー混合物１００質量部に対して、２，２’−アゾビスイソブチロニトリルを０．１質量部を酢酸エチルと共に仕込み、緩やかに攪拌しながら窒素ガスを導入して窒素置換した後、フラスコ内の液温を５５℃付近に保って７時間重合反応させて、反応液を得た。その後、反応液に、酢酸エチルを加えて、固形分濃度３０％に調整した。これにより、重量平均分子量１６０万のアクリル系ベースポリマーの溶液を調製した。
【００７９】
アクリル系ベースポリマーの溶液の固形分１００質量部に対して、イソシアネート系架橋剤（商品名：タケネートＤ１１０Ｎ、キシリレンジイソシアネートのトリメチロールプロパン変性体、三井化学社製）０．１質量部、ベンゾイルパーオキサイド（商品名：ナイパーＢＭＴ、日本油脂社製）０．３質量部、シランカップリング剤（商品名：ＫＢＭ４０３、信越化学工業社製）０．０８質量部を配合して、アクリル系粘着剤組成物を調製した。
【００８０】
アクリル系粘着剤組成物を、ＰＥＴフィルムからなる剥離シート（剥離層７）の表面に、ファウンテンコータで均一に塗工し、１５５℃の空気循環式恒温オーブンで２分間乾燥した。これにより、材料がアクリル系粘着剤である粘着シートＡを調製した。
【００８１】
［粘着シートＢ］
攪拌羽根、温度計、窒素ガス導入管、冷却器を備えた４つ口フラスコに、ブチルアクリレート（ＢＡ）９９質量部、４−ヒドロキシブチルアクリレート（ＨＢＡ）１質量部を仕込んで、モノマー混合物を調製した。
【００８２】
さらに、モノマー混合物１００質量部に対して、２，２’−アゾビスイソブチロニトリルを０．１質量部を酢酸エチルと共に仕込み、緩やかに攪拌しながら窒素ガスを導入して窒素置換した後、フラスコ内の液温を５５℃付近に保って７時間重合反応させて、反応液を得た。その後、反応液に、酢酸エチルおよびトルエンの混合溶媒（質量比で、９５／５）を加えて、固形分濃度３０％に調整した。これにより、重量平均分子量１６０万のアクリル系ベースポリマーの溶液を調製した。
【００８３】
アクリル系ベースポリマーの溶液の固形分１００質量部に対して、イソシアネート系架橋剤（トリレンジイソシアネートのトリメチロールプロパン変性体、日本ポリウレタン工業社製、商品名：コロネートＬ）０．１５質量部、シランカップリング剤（商品名：ＫＢＭ４０３、信越化学工業社製）０．０８質量部を配合して、アクリル系粘着剤組成物を調製した。
【００８４】
アクリル系粘着剤組成物を、ＰＥＴフィルムからなる剥離シート（剥離層７）の表面に、ファウンテンコータで均一に塗工し、１５５℃の空気循環式恒温オーブンで２分間乾燥した。これにより、材料がアクリル系粘着剤である粘着シートＢを調製した。
【００８５】
［粘着シートＣ］
攪拌羽根、温度計、窒素ガス導入管、冷却器を備えた４つ口フラスコに、アクリル酸２−エチルヘキシル（２ＥＨＡ）６３質量部、Ｎ−ビニル−２−ピロリドン（ＮＶＰ）１５質量部、メタクリル酸メチル（ＭＭＡ）９質量部、アクリル酸２−ヒドロキシエチル（ＨＥＡ）１３質量部、２，２'−アゾビスイソブチロニトリル０．２質量部、および、酢酸エチル１３３質量部を投入し、窒素ガスを導入しながら１時間撹拌した。このようにして重合系内の酸素を除去した後、６５℃に昇温し、１０時間反応させ、その後、酢酸エチルを加えて固形分濃度３０重量％のアクリル系ポリマー溶液を得た。なお、アクリル系ポリマー溶液中のアクリル系ポリマーの重量平均分子量は、８０万であった。
【００８６】
次いで、アクリル系ポリマー（固形分）１００質量部に対して、イソシアネート系架橋剤（商品名「タケネートＤ１１０Ｎ」、キシリレンジイソシアネートのトリメチロールプロパン変性体、三井化学社製）を固形分換算で１．１質量部となるように添加して混合して、アクリル系粘着剤組成物を調製した。
【００８７】
アクリル系粘着剤組成物を、ＰＥＴフィルムからなる剥離シート（剥離層７）の表面に、ファウンテンコータで均一に塗工し、１３０℃の空気循環式恒温オーブンで３分間乾燥した。これにより、材料がアクリル系粘着剤である粘着シートＣを調製した。
【００８８】
［粘着剤層付き透明導電性シートの製造］
実施例１
図７〜図９Ｃに示す粘着剤層付き透明導電性シート２を製造した。実施例１の粘着剤層付き透明導電性シート２は、一実施形態に対応する。
【００８９】
図８Ａおよび図９Ａに示すように、まず、ＰＥＴからなり、厚み方向一方面が剥離処理された支持基材１３（支持剥離積層体９５に相当）の厚み方向一方面に、特開２０１９−３１０４１号公報の実施例２に記載のハードコート組成物を塗布して、厚み５μｍのハードコート層４を形成した。次いで、スパッタリングにより、ＩＴＯからなる厚み５０ｎｍの透明導電層５をハードコート層４の一方面４２の全部に形成した。
【００９０】
図８Ｂおよび図９Ｂに示すように、第２剥離層７Ｂ（剥離シート）に支持され、粘着シートＢからなる厚み２５μｍの第２粘着剤層６を、透明導電層５、および、ハードコート層４に対して圧着した。なお、図９Ａに示すように、第２粘着剤層６は、透明導電層５の第１方向両端面と、ハードコート層４の両端面４３とを被覆した。図９Ｂに示すように、第２粘着剤層６は、透明導電層５の第２方向における両端部の内側に接触した。第２粘着剤層６は、透明導電層５の第２方向における両端部に接触しなかった。これにより、支持基材１３と、ハードコート層４と、透明導電層５と、第２粘着剤層６と、第２剥離層７Ｂとを有する支持基材付き積層体１５を得た。第２粘着剤層６の第１方向における両端面６３のそれぞれと、ハードコート層４の第１方向における両端面４３のそれぞれとの距離Ｌ２は、０．５ｍｍであった。
【００９１】
その後、図８Ｂの仮想線、および、図９Ｂの仮想線で示すように、支持基材付き積層体１５における支持基材１３を剥離した。
【００９２】
その後、図８Ｃおよび図９Ｃで示すように、第１剥離層７Ａ（剥離シート）に支持され、粘着シートＢからなる厚み２５μｍの第１粘着剤層３を、ハードコート層４の他方面４１と、第２粘着剤層６の他方面６１とに圧着した。ハードコート層４の第１方向における両端面４３のそれぞれと、第１粘着剤層３の第１方向における両端面３３のそれぞれとの距離Ｌ１は、０．５ｍｍであった。
【００９３】
実施例２〜比較例１
ハードコート層４の厚み、第１粘着剤層３および第２粘着剤層６の種類若しくは厚み、または、距離Ｌ１および距離Ｌ２を表１に示すように変更した以外は、実施例１と同様に処理して、粘着剤層付き透明導電性シート２を得た。
【００９４】
とりわけ、比較例１では、図１０Ｃに示すように、ハードコート層４の第１方向における両端面４３のそれぞれが、第１粘着剤層３の第１方向における両端面３３のそれぞれと、第２粘着剤層６の第１方向における両端面４３のそれぞれとに一致した。
【００９５】
具体的には、比較例１では、図１０Ｃに示すように、第１粘着剤層３を、第２粘着剤層６に接触しないように、ハードコート層４の他方面４１に圧着した。
【００９６】
［引張弾性率Ｅ］
第１粘着剤層３と、第２粘着剤層６とのそれぞれの引張弾性率Ｅを、下記の通り求めた。
【００９７】
第１粘着剤層３を厚み１００μｍとなるように積層して、第１粘着剤層３の厚みを調整した。第１粘着剤層３を幅１０ｍｍ、長さ１００ｍｍに外形加工した。第１粘着剤層３を引張試験機（島津製作所製  製品名「オートグラフＡＧ−ＩＳ」）に設置し、２００ｍｍ／ｍｉｎで引っ張った時の、ひずみと応力を測定し、ひずみが０．０５％〜０．２５％の範囲における曲線の傾きから、第１粘着剤層３の引張弾性率Ｅを算出した。
【００９８】
第２粘着剤層６の引張弾性率Ｅを、上記と同様にして算出した。
【００９９】
［せん断貯蔵弾性率Ｇ’］
粘着シートＡ〜Ｃのそれぞれの２５℃におけるせん断貯蔵弾性率Ｇ’を測定した。
【０１００】
具体的には、粘着シートを円盤状に外形加工し、パラレルプレートに挟み込み、Ｒｈｅｏｍｅｔｒｉｃ  Ｓｃｉｅｎｔｉｆｉｃ社製「Ａｄｖａｎｃｅｄ  Ｒｈｅｏｍｅｔｒｉｃ
Ｅｘｐａｎｓｉｏｎ  Ｓｙｓｔｅｍ（ＡＲＥＳ）」を用いて、以下の条件の動的粘弾性測定により、粘着シートのせん断貯蔵弾性率Ｇ’を求めた。結果を表１に示す。
【０１０１】
＜測定条件＞
モード：ねじり
温度：−４０℃〜１５０℃
昇温速度：５℃／分
周波数：１Ｈｚ
【０１０２】
［評価］
各実施例〜比較例の粘着剤層付き透明導電性シート２の製造工程中、図９Ａの矢印および図９Ｂに示すように、第２粘着剤層６が圧着された透明導電層５の第２方向両端部に、導電テープ８５を貼着した。図７に示すように、導電テープ８５を、透明導電層５において第２粘着剤層６から露出する第２方向両端部に貼着した。なお、２つの導電テープ８５のそれぞれの第１方向一端部を、支持基材１３から第１方向一方側に突出させた。続いて、図８Ｂの矢印および図９Ｂの矢印で示すように、支持基材１３を、ハードコート層４から剥離した。その後、図８Ｃおよび図９Ｃに示すように、第１粘着剤層３をハードコート層４の他方面４１に貼着した。これにより、粘着剤層付き透明導電性シート２を得た。
【０１０３】
その後、図１１に示すように、粘着剤層付き透明導電性シート２を１８０度折り曲げた。このとき、第１端部１７と第２端部１８とが互いに近づいた。２つの導電テープ８５が互いに対向した。また、折り曲げられた粘着剤層付き透明導電性シート２の外側を２つのガラス板８１、８２で押さえ、さらに、２つの導電テープ８５の間に、ガラス板からなる厚み２ｍｍのスペーサ８３を挿入した。これにより、２つの導電テープ８５の間の間隔が２ｍｍに保たれた。
【０１０４】
テスターを用いて、屈曲前後の透明導電層５の抵抗を測定した。屈曲前における、２つの導電テープ８５の間における透明導電層５の抵抗を求めた。屈曲した状態での抵抗が、屈曲前の抵抗の１．１倍以上となった粘着剤層付き透明導電性シート２のハードコート層４については割れが発生したと評価した。表中、「×」で示す。一方、屈曲した状態での抵抗が、屈曲前の抵抗の１．１倍未満であった粘着剤層付き透明導電性シート２のハードコート層４については割れが発生しなかったと評価した。表中、「○」で示す。
【０１０５】
【表１】
0006890705.tif 000002
【符号の説明】
【０１０６】
１  タッチセンサ
２  粘着剤層付き透明導電性シート
３  第１粘着剤層
４  ハードコート層
６  第２粘着剤層
８  光学部材
１７  第１端部
１８  第２端部
３２  一方面（第１粘着剤層）
３３  両端面（第１粘着剤層）
４２  一方面（ハードコート層）
４３  両端面（ハードコート層）
６３  両端面（第２粘着剤層）
７０  画像表示装置
【図１】
0006890705.tif 000003
【図２】
0006890705.tif 000004
【図３】
0006890705.tif 000005
【図４】
0006890705.tif 000006
【図５】
0006890705.tif 000007
【図６】
0006890705.tif 000008
【図７】
0006890705.tif 000009
【図８】
0006890705.tif 000010
【図９】
0006890705.tif 000011
【図１０】
0006890705.tif 000012
【図１１】
0006890705.tif 000013